(57)【要約】【課題】配線基板の高周波対応及び大電流対応を可能としつつ、従来よりも微細な幅の溝を配置することができ、しかも従来の転写法に比べて工数低減が可能な配線基板及びその製造方法を提供する。【解決手段】絶縁層と、この絶縁層上に配置された第１の導体層と、この第１の導体層に形成された線状の開口と、この線状の開口の下方の絶縁層に形成された溝と、この溝の内部に配置され前記第１の導体層と電気的に接続する溝内導体と、を有し、前記第１の導体層が、前記線状の開口側の端部において、前記溝の幅内に飛び出した庇部を有する、配線基板及びその製造方法。【選択図】図２
2019029610.tif 000002
【特許請求の範囲】
【請求項１】
絶縁層と、この絶縁層上に配置された第１の導体層と、この第１の導体層に形成された線状の開口と、この線状の開口の下方の絶縁層に形成された溝と、この溝の内部に配置され前記第１の導体層と電気的に接続する溝内導体と、を有し、
前記第１の導体層が、前記線状の開口側の端部において、前記溝の幅内に飛び出した庇部を有する、配線基板。
【請求項２】
前記絶縁層上の一方及び他方に導体層が配置され、前記絶縁層上の一方に配置された第１の導体層に線状の開口が形成され、前記線状の開口の下方の絶縁層に形成された溝が、前記絶縁層を貫通し、前記絶縁層上の他方に配置された第２の導体層に到るように形成される、請求項１記載の配線基板。
【請求項３】
前記第１の導体層の庇部の下面が、前記絶縁層から露出し、
前記溝の内部に配置された溝内導体が、前記第１の導体層の庇部の下面を覆うように配置される、請求項１又は２に記載の配線基板。
【請求項４】
前記絶縁層上に配置された第１の導体層の厚さが、２〜１０μｍである、請求項１から３の何れか一項に記載の配線基板。
【請求項５】
前記線状の開口の幅が、３０〜８０μｍである、請求項１から４の何れか一項に記載の配線基板。
【請求項６】
前記庇部の溝の幅内への飛び出し量が、２〜１０μｍである、請求項１から５の何れか一項に記載の配線基板。
【請求項７】
前記溝の内部に配置された溝内導体が、前記溝を埋め込んで配置される、請求項１から６の何れか一項に記載の配線基板。
【請求項８】
前記絶縁層上に配置された第１の導体層が、前記溝内導体の長さ方向に対し直角方向の断面において、前記溝内導体と接合した表層配線と、前記溝内導体と独立した表層配線とを形成する、請求項１から７の何れか一項に記載の配線基板。
【請求項９】
請求項１から８の何れかに一項に記載の配線基板の製造方法であって、
絶縁層上に第１の導体層が配置された導体層付き積層板に対し、レーザ加工により、前記絶縁層上の第１の導体層に線状の開口と、この線状の開口の下方の絶縁層に溝と、前記第１の導体層が前記線状の開口側の端部において前記溝の幅内に飛び出した庇部と、を形成する溝形成工程（１）と、
前記溝内に、前記絶縁層上に配置された第１の導体層と電気的に接続する溝内導体を形成する、溝内導体形成工程（２）と、
前記絶縁層上の両側に配置された第１の導体層を回路加工して表面配線を形成する回路加工工程（３）と、を有する、配線基板の製造方法。
【請求項１０】
前記溝形成工程（１）では、レーザ加工方法がダイレクトレーザ工法であり、
隣接するレーザ加工スキャンエリア同士の少なくとも一部が重複するように設定される、請求項９に記載の配線基板の製造方法。
【請求項１１】
前記溝形成工程（１）では、レーザ加工が、炭酸ガスレーザを用いて行われる、請求項９又は１０に記載の配線基板の製造方法。
【発明の詳細な説明】
【技術分野】
【０００１】
本発明は、配線基板及びその製造方法に関するものであり、特には、絶縁層に形成した溝内に導体を配置した配線基板及びその製造方法に関するものである。
【背景技術】
【０００２】
近年、情報通信端末に対する通信速度の高速化の要求から、情報通信端末に用いられる通信モジュール等の機器では、高周波対応が進んでいる。これに伴い、情報通信端末に用いられる通信モジュール用の配線基板では、高周波信号に対しても、ノイズや伝送損失を抑制した良好な伝送特性が求められている。
【０００３】
このような要求に対して、絶縁層を貫通する溝を形成し、この溝内をめっきで埋めることで形成したダミー回路で信号回路をシールドする導体を設けた配線基板（特許文献１）、絶縁層の一方から内層回路に到る非貫通の溝を形成し、この溝内に形成しためっき膜によって高周波対応が必要な信号回路をシールドする導体を設けた配線基板（特許文献２）等が開示されている。
【０００４】
また、比較的大きい電流量が必要とされる配線に対しても、高密度化や配線幅の高精度化が求められており、このような要求に対して、絶縁層に溝が形成され、この溝を埋め込んで配線となる導体を設けた配線基板（特許文献３、４）が開示されている。
【０００５】
また、微細配線と絶縁層との密着が求められる場合に、微細配線を絶縁層に転写することによって埋め込み配線となる導体を設けた配線基板（特許文献５、６）が開示されている。
【先行技術文献】
【特許文献】
【０００６】
【特許文献１】特開平１０−０６５３１３号公報
【特許文献２】特開２００２−１１１２３３号公報
【特許文献３】国際公開ＷＯ２０１０−０２３８６５号公報
【特許文献４】特開２０１５−０５０３６９号公報
【特許文献５】特開２０１２−０９４８４０号公報
【特許文献６】国際公開ＷＯ２０１２−１２１３７３号公報
【発明の開示】
【発明が解決しようとする課題】
【０００７】
このように、配線を絶縁層に形成した溝に形成することにより、配線基板の高周波対応（特許文献１及び２）、大電流対応（特許文献３及び４）、微細化対応（特許文献５及び６）が行われてきたが、電子機器に対しては、高密度化や信頼性、コストに対する要求がある。
【０００８】
特許文献１から４では、表面に導体層を有しない絶縁層に対して直接レーザ加工やルータ加工を行うことで溝を形成し、その後で、この溝内にめっきを形成することにより、絶縁層に形成した溝内に配線となる導体を配置しているが、このように、表面に導体層を有しない絶縁層に対して直接レーザ加工を行うと、レーザビームに対してマスクとなるものがないため、溝の幅がレーザのビーム径によって決まってしまう。加工速度が速いことから炭酸ガスレーザが広く用いられているが、炭酸ガスレーザはビーム径の絞込みが難しいため、例えば０．２ｍｍ以下の微細な幅の溝の形成が難しく、高密度化が難しい。溝の幅を狭くする方法としては、ビーム径の絞込みが容易なＹＡＧレーザを用いる方法が考えられるが、加工速度が低下する。このように、要求を満足する溝の幅や加工速度が得難い問題があった。
【０００９】
特許文献５、６では、銅箔上に形成した銅めっきパターンを絶縁層に転写する転写法により、絶縁層内への微細な埋め込み回路及び絶縁層表面への導体を形成するが、パターンめっきや加熱プレス等の工程を要し、工数が多い問題がある。
【００１０】
本発明は、上記問題点に鑑みてなされたものであり、配線基板の高周波対応及び大電流対応を可能としつつ、従来よりも微細な幅の溝を配置することができ、しかも従来の転写法に比べて工数低減が可能な配線基板及びその製造方法を提供することを目的とする。
【課題を解決するための手段】
【００１１】
本発明は、以下に関する。
［１］  絶縁層と、この絶縁層上に配置された第１の導体層と、この第１の導体層に形成された線状の開口と、この線状の開口の下方の絶縁層に形成された溝と、この溝の内部に配置され前記第１の導体層と電気的に接続する溝内導体と、を有し、前記第１の導体層が、前記線状の開口側の端部において、前記溝の幅内に飛び出した庇部を有する、配線基板。
［２］  前記絶縁層上の一方及び他方に導体層が配置され、前記絶縁層上の一方に配置された第１の導体層に線状の開口が形成され、前記線状の開口の下方の絶縁層に形成された溝が、前記絶縁層を貫通し、前記絶縁層上の他方に配置された第２の導体層に到るように形成される、上記［１］記載の配線基板。
［３］  前記第１の導体層の庇部の下面が、前記絶縁層から露出し、前記溝の内部に配置された溝内導体が、前記第１の導体層の庇部の下面を覆うように配置される、［１］又は［２］に記載の配線基板。
［４］  前記絶縁層上に配置された第１の導体層の厚さが、２〜１０μｍである、［１］から［３］の何れか一に記載の配線基板。
［５］  前記線状の開口の幅が、２０〜７０μｍである、［１］から［４］の何れか一に記載の配線基板。
［６］  前記庇部の溝の幅内への飛び出し量が、２〜１０μｍである、［１］から［５］の何れか一に記載の配線基板。
［７］  前記溝の内部に配置された溝内導体が、前記溝を埋め込んで配置される、［１］から［６］の何れか一に記載の配線基板。
［８］  前記絶縁層上に配置された第１の導体層が、前記溝内導体の長さ方向に対し直角方向の断面において、前記溝内導体と接合した表層配線と、前記溝内導体と独立した表層配線とを形成する、［１］から［７］の何れか一に記載の配線基板。
［９］  ［１］から［８］の何れかに一に記載の配線基板の製造方法であって、絶縁層上に第１の導体層が配置された導体層付き積層板に対し、レーザ加工により、前記絶縁層上の第１の導体層に線状の開口と、この線状の開口の下方の絶縁層に溝と、前記第１の導体層が前記線状の開口側の端部において前記溝の幅内に飛び出した庇部と、を形成する溝形成工程（１）と、前記溝内に、前記絶縁層上に配置された第１の導体層と電気的に接続する溝内導体を形成する、溝内導体形成工程（２）と、前記絶縁層上の両側に配置された第１の導体層を回路加工して表面配線を形成する回路加工工程（３）と、を有する、配線基板の製造方法。
［１０］  前記溝形成工程（１）では、レーザ加工方法がダイレクトレーザ工法であり、
隣接するレーザ加工スキャンエリア同士の少なくとも一部が重複するように設定される、［９］に記載の配線基板の製造方法。
［１１］  前記溝形成工程（１）では、レーザ加工が、炭酸ガスレーザを用いて行われる、［９］又は［１０］に記載の配線基板の製造方法。
【発明の効果】
【００１２】
本発明によれば、配線基板の高周波対応及び大電流対応を可能としつつ、従来よりも微細な幅の溝を配置することができ、しかも従来の転写法に比べて工数低減が可能な配線基板及びその製造方法を提供することができる。
【図面の簡単な説明】
【００１３】
【図１】本発明の一例である配線基板の実施形態１（Ａ）、実施形態２（Ｂ）、実施形態３（Ｃ）を、図２の拡大部Ａを用いて示す断面斜視図である。
【図２】本発明の一例である実施形態１の配線基板の製造工程（１）〜（３）の概略を示す断面斜視図である。
【図３】本発明の一例である実施形態１の配線基板の製造工程（１）の詳細を、図２の拡大部Ａを用いて示す断面斜視図である。
【図４】本発明の一例である実施形態１の配線基板の製造工程（２）の詳細を、図２の拡大部Ａを用いて示す断面斜視図である。
【図５】本発明の一例である実施形態１の配線基板の製造工程（３）の詳細を、図２の拡大部Ａを用いて示す断面斜視図である。
【図６】本発明の一例である配線基板の各実施形態の線状の開口及び溝を示す平面図である。（ａ）は線状の開口の形状を示す平面図、（ｂ）は円状の形状同士を一部重複させて線状の形状を形成した様子を示す平面図である。
【図７】比較例の配線基板の断面斜視図である。
【発明を実施するための形態】
【００１４】
（配線基板）
［実施形態１〜３］
図１（Ａ）〜（Ｃ）に、本発明の一例である実施形態１〜３の配線基板を示す。本実施の形態の配線基板は、絶縁層３と、この絶縁層３上に配置された第１の導体層４と、この第１の導体層４に形成された線状の開口５と、この線状の開口５の下方の絶縁層３に形成された溝６と、この溝６の内部に配置され前記第１の導体層４と電気的に接続する溝内導体１５と、を有し、前記第１の導体層４が、前記線状の開口５側の端部において、前記溝６の幅内に飛び出した庇部１２を有する、配線基板２３である。
【００１５】
本実施の形態の配線基板は、絶縁層を有している。ここで、絶縁層とは、第１の導体層を支持するとともに電気的な絶縁性を有するものである。絶縁層としては、一般に配線基板に用いられるプリプレグや樹脂フィルム等を用いて形成した有機絶縁材料が挙げられる。プリプレグは、補強基材であるガラス繊維等に樹脂組成物（樹脂ワニス）を含浸させ、半硬化のＢステージ状態にした接着性を有するシート状のものをいう。また、樹脂フィルムとは、ガラス繊維等の補強基材を有しない接着性を有するシート状のものをいう。このような補強基材を有しない樹脂フィルムとしては、配線基板で内層材と絶縁層両側の銅箔を接着するために用いられる高分子エポキシ樹脂や熱可塑性のポリイミド接着フィルム等が挙げられる。
【００１６】
上記の樹脂組成物としては、配線基板の絶縁材料として用いられる公知慣例の樹脂組成物を用いることができる。通常、耐熱性、耐薬品性の良好な熱硬化性樹脂がベースとして用いられ、フェノ−ル樹脂、エポキシ樹脂、ポリイミド樹脂、不飽和ポリエステル樹脂、ポリフェニレンオキサイド樹脂、フッ素樹脂等の樹脂の１種類又は２種類以上を混合して用い、必要に応じてタルク、クレー、シリカ、アルミナ、炭酸カルシウム、水酸化アルミニウム、三酸化アンチモン、五酸化アンチモン等の無機質粉末充填剤、ガラス繊維、アスベスト繊維、パルプ繊維、合成繊維、セラミック繊維等の繊維質充填剤を添加したものが挙げられる。
【００１７】
また、樹脂組成物には、誘電特性、耐衝撃性、ドリルやレーザによる加工性などを考慮して、熱可塑性樹脂がブレンドされてあっても良い。さらに必要に応じて有機溶媒、難燃剤、硬化剤、硬化促進剤、熱可塑性粒子、着色剤、紫外線不透過剤、酸化防止剤、還元剤などの各種添加剤や充填剤を加えて調合する。
【００１８】
上記の補強基材としては、ガラス、アスベスト等の無機質繊維、ポリエステル、ポリアミド、ポリアクリル、ポリビニルアルコール、ポリイミド、フッ素樹脂等の有機質繊維、木綿等の天然繊維の織布、不織布、紙、マット等を用いることができる。
【００１９】
通常、補強基材に対する樹脂組成物の付着量が、乾燥後のプリプレグの樹脂含有率で２０〜９０質量％となるように補強基材に含浸又は塗工した後、通常１００〜２００℃の温度で１〜３０分加熱乾燥し、半硬化状態（Ｂステージ状態）のプリプレグを得る。このプリプレグを通常１〜２０枚重ね、その両面に金属箔を配置した構成で加熱加圧して積層一体化する。積層一体化する前のプリプレグの１枚当りの厚さは、用途等によって異なるが、例えば、０．０１５〜０．１ｍｍの厚みのものが用いられる。
【００２０】
積層一体化のための成形条件としては通常の積層板の手法が適用でき、例えば多段プレス、多段真空プレス、連続成形、オートクレーブ成形機等を使用し、通常、温度１００〜２５０℃、圧力２〜１００ｋｇｆ／ｃｍ２（１９６ｋＰａ〜９．８１ＭＰａ）、加熱時間０．１〜５時間の範囲で成形したり、真空ラミネート装置などを用いてラミネート条件５０〜１５０℃、０．１〜５ＭＰａの条件で減圧下又は大気圧の条件で行ったりする。このようにして、金属箔と加熱加圧により積層一体化した後の絶縁層の厚さは、用途等によって異なるが、例えば、０．０１５〜０．１ｍｍが挙げられる。
【００２１】
本実施の形態の配線基板は、絶縁層上に配置された第１の導体層を有している。ここで、第１の導体層とは、絶縁層上に配置され、電気的に導電性を有し、回路加工によって配線パターンが形成されたものであって、後述する庇部を有するものをいう。このような第１の導体層として、電気めっきや圧延等によって作製された金属箔、電気めっき、無電解めっき、蒸着、スパッタリング等によって形成された金属膜などが使用できる。金属箔を用いる場合は、ＪＩＳＢ０６０１に示す１０点平均粗さ（Ｒｚ）が、両面とも２．０μｍ以下であることが電気特性上好ましい。金属箔として、銅箔、ニッケル箔、アルミニウム箔等を用いることができるが、通常は銅箔を使用する。
【００２２】
絶縁層上に第１の導体層を配置する方法としては、上述したように、絶縁層を形成するためのプリプレグを通常１〜２０枚重ね、その両面に金属箔を配置した構成で加熱加圧して積層一体化する方法、絶縁層の表面に直接、電気めっき、無電解めっき、蒸着、スパッタリング等によって金属膜を形成する方法が挙げられる。前者のように、金属箔を加熱加圧して積層一体化した場合は、第１の導体層（ここでは、金属箔）と絶縁層との強い密着が得られる。
【００２３】
第１の導体層の厚さは、特に制限はないが、第１の導体層や後述する溝の形成を容易にする観点から、２〜１０μｍが一般的である。
【００２４】
本実施の形態の配線基板は、第１の導体層に形成された線状の開口を有している。ここで、線状の開口とは、第１の導体層に形成され、平面視において線状の開口をいう。また、線状とは、平面視において、幅に対して長さが大きい長方形もしくは長楕円形を意味し、直線に限られず、曲線でもよい。さらに、図６（ａ）、（ｂ）に示すように、複数の円状の形状同士が少なくとも一部重複した状態で連続したものでもよい。また、アスペクト比（幅に対する長さの比）が、５以上（好ましくは１０以上）のものをいう。線状の開口は、レーザ加工等によって、第１の導体層を貫通し、その下方の絶縁層に到るように加工することで形成することができる。線状の開口は、第１の導電層に形成されるものなので、配線基板として完成した後の状態では、後述するめっき層等により、線状の開口の幅が狭まったり、完全に埋まってしまう場合があるが、このめっき層等は含まない。つまり、線状の開口とは、このような、めっき層を形成する前に、第１の導体層のみで形成されている導体層に形成される開口をいう。
【００２５】
本実施の形態の配線基板は、第１の導体層の線状の開口の下方の絶縁層に形成された溝を有している。ここで、溝とは、第１の導体層の線状の開口の下方の絶縁層に形成される、平面視において線状の凹部をいう。つまり、溝は、絶縁層に形成された線状の凹部をいい、第１の導体層に設けられた線状の開口を含まない。また、線状とは、平面視において、幅に対して長さが大きい長方形もしくは長楕円形を意味し、直線に限られず、曲線でもよい。例えば、図６（ａ）、（ｂ）に示すように、複数の円状の形状同士が少なくとも一部重複した状態で連続したものでもよい。また、アスペクト比（幅に対する長さの比）が、５以上（好ましくは１０以上）のものをいう。なお、溝が絶縁層を貫通し、第２の導体層に到るように形成される場合は、第２の導体層が溝の加工又はめっき層形成のための前処理（エッチング等）でくぼみを形成することがあるが、このような場合は、このくぼみを含む。つまり、溝とは、第１の導体層に形成される線状の開口を除くが、その下方の絶縁層及び第２の導体層に形成されるくぼみを含む。
【００２６】
図１（Ａ）〜（Ｃ）に示すように、本実施の形態の配線基板の溝の深さは、絶縁層の途中までの深さでもよく、絶縁層を貫通してその下に配置される第２の導体層又はその下方の絶縁層あるいは導体層まで到達するものであってもよい。溝内導体を形成するためのめっきの充填性や付きまわり性を確保する観点から、後述する溝の幅（４０〜１００μｍ）（開口幅は３０〜８０μｍ）との関係（アスペクト比で０．１５〜２．５）を考慮すると、溝の深さは、１５〜１００μｍであるのが好ましい。ここで、本実施の形態における溝の深さとは、第１の導体層を除き、絶縁層の表面から溝の底部までをいう。
【００２７】
このような溝を形成する方法としては、第１の導体層に対しては、一般的に配線基板の加工に用いられるレーザ加工、ドリル加工、プレス加工等の機械加工や、金属箔のエッチングに用いられるエッチング液を用いることができる。また、絶縁層に対しては、一般的に配線基板の加工に用いられるレーザ加工、ドリル加工、プレス加工等の機械加工や、乾式及び湿式のデスミア処理などを用いることができる。これらの中でも、後述する第１の導体層に庇部を形成しやすい点から、レーザ加工が好ましい。
【００２８】
レーザ加工の方法としては、第１の導体層に線状の開口を予めエッチングで形成した後、線状の開口の幅よりも直径の大きいビーム径のレーザを用い、第１の導体層をレーザ加工のマスクとして、絶縁層に線状の凹部を形成すようにレーザ加工を行う、いわゆるコンフォーマル工法と、予め第１の導体層に線状の開口を形成することなく、第１の導体層側から第１の導体層と絶縁層とを一度にレーザ加工して、第１の導体層に線状の開口と絶縁層に線状の凹部を形成する、いわゆるダイレクレーザ工法が挙げられる。何れのレーザ加工方法においても、第１の導体層に形成される線状の開口の幅よりも、絶縁層に形成される線状の凹部の幅が広くなるため、絶縁層上に配置された第１の導体層が、溝の幅内に飛び出した部分（庇部）を形成することができる。
【００２９】
これらの中でも、ダイレクトレーザ工法が好ましい。これにより、少ない工程で第１の導体層への線状の開口、絶縁層への線状の凹部（溝）及び庇部を形成でき、しかも、第１の導体層に形成される線状の開口の幅が、約３０μｍまで細く形成でき、その下方の絶縁層に形成される線状の凹部（溝）の幅も、約４０μｍまで細く形成でき、溝内導体によって形成される配線パターンの微細化を図ることが可能になる。
【００３０】
ここで、絶縁層に形成される線状の凹部の幅（溝の幅）とは、長さ方向に対し直角方向の断面において、絶縁層の厚さ方向で最大となる個所の凹部の幅をいう。
【００３１】
本実施の形態の溝の幅は、配線基板の用途に合わせて設定すればよく、特に制限なく選択できるが、レーザ加工での形成のし易さから、４０〜１００μｍが好ましい。ここで、本実施の形態において、溝の幅とは、溝を断面視したとき、絶縁層の厚さ方向で最大となる個所の幅をいう。
【００３２】
本実施の形態の配線基板は、溝の内部に配置され第１の導体層と電気的に接続する溝内導体を有している。ここで、溝内導体とは、絶縁層に形成された線状の溝内に配置され、電気的に導通性を有するものである。溝内導体を形成する方法としては、一般的な配線基板の非貫通ビアに用いられるめっきが挙げられ、このようなめっきとして、溝内を充填するように形成されるフィルドめっきや、溝内の内壁に沿って膜状に形成されるスルーホールめっきが挙げられる。
【００３３】
フィルドめっきやスルーホールめっきにより、溝内導体を形成する方法としては、まず、下地として、薄付け用の無電解めっき（以下、単に「無電解めっき」という。）を形成した後、これを給電層として、電気めっきでフィルドめっきやスルーホールめっきを行う方法が挙げられる。
【００３４】
フィルドめっきは、後述する電解フィルドめっき液を用いてめっき層を形成するものであり、所定の条件で電気めっきを行うことで、溝内を充填するようにめっき層（溝内導体）を形成すること、及び溝内の内壁に沿って膜状にめっき層（溝内導体）を形成することができる。
【００３５】
電解フィルドめっき液は、一般に硫酸銅めっき浴中にめっき成長を抑制するめっき抑制剤と、めっき成長を促進するめっき促進剤とを添加したものである。
【００３６】
めっき抑制剤は、物質の拡散則に伴い、スルーホール用穴の内部には吸着し難く、基板表面には吸着し易いことを応用して、スルーホール用穴の内部と比較して基板表面のめっき成長速度を遅くすることで、スルーホール用穴の内部を電解フィルド銅めっき層によって充填させ、スルーホール用穴の直上部分とスルーホール用穴の直上部分以外の部分とで、基板表面に平滑な電解フィルド銅めっき層を形成する効果があるといわれている。めっき抑制剤としては、ポリアルキレングリコールなどのポリエーテル化合物、ポリビニルイミダゾリウム４級化物、ビニルピロリドンとビニルイミダゾリウム４級化物との共重合体などの窒素含有化合物などを用いることができる。
【００３７】
めっき促進剤は、スルーホール用穴内の側面、基板表面に、一様に吸着し、続いて、スルーホール用穴の内部ではめっきの成長に伴い、表面積が減少していき、スルーホール用穴内の促進剤の分布が密になることを利用して、スルーホール用穴の内部のめっき速度が基板表面のめっき速度より速くなり、スルーホール用穴の内部を電解フィルド銅めっき層によって充填させ、スルーホール用穴の直上部分とスルーホール用穴の直上部分以外の部分とで、基板表面に平滑な電解フィルド銅めっき層を形成する効果があるといわれている。めっき促進剤としては、３−メルカプト−１−プロパンスルホン酸ナトリウムもしくは２−メルカプトエタンスルホン酸ナトリウムで表される硫黄化合物、もしくはビス−（３−スルフォプロピル）−ジスルファイドジソディウム等で表される硫黄化合物を用いることができる。これらめっき促進剤は、ブライトナー（光沢剤）と呼ばれる銅めっき液に添加する添加物の一種でもある。
【００３８】
上記めっき抑制剤やめっき促進剤は、１種、もしくは２種以上を混合して用いる。これらの水溶液の濃度は特に限定されないが、数質量ｐｐｍ〜数質量％の濃度で用いることができる。
【００３９】
フィルドめっきは、電解フィルドめっき液によって形成することができる。溝内を充填するようにフィルドめっきを形成する方法としては、２回以上に分けてフィルドめっきを行う方法が好ましい。
【００４０】
このような方法の一例として、まず、フィルドめっきによるめっき層によって、第１の導体層の庇部の下方の溝内に形成される下方空間が充填され、かつ第１の導体層の線状の開口が塞がれる前の段階で、一端、給電を停止し、数秒間以上放置した後、給電を再開することによってフィルドめっきを継続する方法が挙げられる。これによれば、絶縁層に形成された溝の内部及び第１の導体層に形成された線状の開口の内部を、めっき層にボイドのない状態で埋め込むことが容易になる点で好ましい。
【００４１】
また、フィルドめっきを用いて、溝内の内壁に沿って膜状にめっき層（溝内導体）を形成する方法としては、上記のように、溝内がめっき層で埋め込まれる前の段階で、フィルドめっきを停止する方法が挙げられる。これによれば、フィルドめっきは、庇部の下方に形成される下方空間（特に直下部）に析出し易いため、膜状のめっき層であっても、第１の導体層と溝内導体との接続信頼性を確保できる。
【００４２】
スルーホールめっきは、配線基板の層間接続（スルーホール）を形成するために、一般的に用いられる電気めっき液を用いてめっき層を形成するものであり、このような電気めっき液として、硫酸銅めっき液が挙げられる。スルーホールめっきによれば、電気めっきの電流分布や、めっき液の液流等を所定の条件で行うことにより、溝内の内壁に沿って、均一な厚さで膜状にめっき層（溝内導体）を形成することができる。
【００４３】
本実施の形態の配線基板は、第１の導体層４が、線状の開口５側の端部において、溝６の幅内に飛び出した庇部１２を有する。ここで、庇部とは、絶縁層上に配置された第１の導体層が、線状の開口側の端部において、溝の幅内に飛び出した部分をいう。庇部は、例えば、図６（ａ）、（ｂ）に示すように、溝の長さ方向に沿って連続して形成されている。また、溝の幅内に飛び出した部分とは、下方の絶縁層に形成される溝の内壁よりも飛び出すことをいい、このため、庇部の裏面（絶縁層側）は、絶縁層から露出している。庇部は、例えば、絶縁層上に第１の導体層を配置した基板に対し、ダイレクトレーザ工法又はコンフォーマル工法を用いて、第１の導体層に線状の開口と、絶縁層に線状の凹部を形成することにより形成することができる、即ち、ダイレクトレーザ工法又はコンフォーマル工法で第１の導体層を貫通してその下の絶縁層に線状の溝を形成する場合には、第１の導体層とその下の絶縁層を構成する樹脂との間で、レーザ加工のされやすさ（熱分解温度）に大きな違いがあることにより、レーザ加工条件を調整することによって、第１の導体層に形成される線状の開口の先端が、その下にある絶縁層の側壁よりも溝の幅内に飛び出すことにより形成することができる。また、第１の導体層の溝の幅内に飛び出した部分の先端（庇部の先端）の下面は、絶縁層から露出する。
【００４４】
庇部が溝の幅内に飛び出す幅（庇部の飛び出し量）は、後述する溝内導体を形成するためのめっきが形成できればよく、特に制限はないが、一般に片側で２〜１０μｍである。また、庇部の飛び出し量とは、溝の幅（溝の断面視において厚さ方向で最大となる個所の幅）から、開口幅（第１の導体層に形成された線状の開口の幅）を引いて２で割った幅をいう。
【００４５】
本実施の形態の配線基板は、絶縁層に形成された溝の幅内に飛び出した、第１の導体層の庇部を有する。庇部は、例えば、図６（ａ）、（ｂ）に示すように、溝の長さ方向に沿って連続して形成されている。これにより、第１の導体層の庇部と絶縁層の溝内の側壁との間には、庇部の下方空間が、溝の長さ方向に連続して形成される。ここで、下方空間とは、第１の導体層の上方から平面視したとき、第１の導体層の庇部と絶縁層の溝の側壁と底部に囲まれる空間をいう。
【００４６】
庇部の下方空間は、溝の長さ方向に沿って、途切れ途切れではなく、連続して形成されるため、電解フィルドめっき液の液流が回り込みにくい状態となっている。また、図６（ａ）、（ｂ）に示すように、複数の円状の形状の開口５同士が少なくとも一部重複した状態で連続したものであると、開口５形状は、平面視において、単純な直線状又は曲線状ではなく、複雑な凹凸を有する形状となる。また、溝６の側壁も凹凸２５を生じる。このような場合は、庇部が溝の深さ方向に対する電解フィルドめっき液の液流を回り込み難くすることに加えて、平面視における庇部及び溝の側壁の複雑な形状が、面方向に対する電解フィルドめっき液の液流を回り込み難くする。このため、さらに、電解フィルドめっき液の液流が回り込みにくい状態となるので好ましい。
【００４７】
このような開口５の形状は、例えば、レーザ加工で形成される円状の形状の開口５の中心位置を少しずつずらして線状の開口５及び溝６を形成することによって形成することができる。このとき、レーザ加工装置の加工精度に基づくレーザ加工の位置ずれ等によってずれ２４を生じることによっても、開口５の形状や溝６の側壁に凹凸が発生する。平面視における円状の形状の中心のずれ量２４は、例えば、形成される溝６の幅の約１／１５〜１／２（３〜５０μｍ）が好ましく、１／１０〜１／４（４〜２５μｍ）がより好ましい。また、溝６の直線性を考慮すると、約１／１５〜１／１０（３〜１０μｍ）であることが好ましい。なお、平面視における円状の形状の中心のずれ量２４は、例えば、線状の開口５を１０箇所観察したときの、開口５の幅における中央の位置の変化量（図６（ｂ）のずれ量２４）から求めることができる。
【００４８】
この下方空間の中でも、特に、庇部の裏面近傍の直下部は、下方空間の中でも、電解フィルドめっき液の液流が回り込みにくい領域となる。このため、この直下部を含む下方空間は、電解フィルドめっき液の促進剤が吸着し易くなっており、電解フィルドめっきの初期段階では、まずこの直下部を起点として下方空間に電解フィルドめっき層が形成され、下方空間が充填される。このため、電解フィルドめっきを用いて、溝内導体を形成する場合に、めっき層の付きまわり性又は充填性を改善できる。
【００４９】
つまり、電解フィルドめっきを用いて、溝内導体を溝の内壁に沿って膜状に形成する仕様（溝を埋め込まない仕様）及び溝を埋め込んで配置する仕様の何れの場合でも、溝内導体の形成性を改善できる。このような作用によれば、溝内導体として形成するめっき層の付きまわり性と充填性を改善できるので、仕様に応じた溝内導体を形成することができる。このため、高周波対応のためシールド配線を形成する場合、及び大電流対応のため導体層の断面積増大を図る場合に対応できる。
【００５０】
また、めっき層の付きまわり性又は充填性を改善できることにより、溝内導体を形成するために使用するフィルドめっきやスルーホールめっきを比較的薄く形成しても、第１の導体層と溝内導体との電気的接続とを確保することができる。溝内導体を形成する際のめっきは、溝内だけでなく、第１の導体層の表面も覆うので、めっき層を薄くできることは、めっき工程を短縮できるとともに、第１の導体層の表面を覆うめっき層の厚さを抑制することができ、その結果、第１の導体層とめっき層で形成される表層配線の配線パターンを微細化することができる。
【００５１】
また、第１導体層（金属）がその下方の絶縁層（樹脂）よりもレーザ加工され難いため、いわゆるダイレクトレーザ工法又はコンフォーマルマスク工法を用いることができる。つまり、ダイレクトレーザ工法又はコンフォーマルマスク工法では、第１導体層（金属）をマスクとして、その下の絶縁層（樹脂）をレーザ加工するが、第１の導体層の端部で、絶縁層が過剰に加工されるようにレーザ加工の条件を調整することにより、第１導体層がその下の絶縁層よりも飛び出した庇部を形成することができる。これにより、第１の導体層をマスクとしてレーザ加工することができるので、炭酸ガスレーザのように、ビーム径が絞れないレーザ加工の場合でも、レーザのビーム径に制限されることなく、絶縁層に微細幅の線状の凹部（溝）を形成できる。
さらに、このように、ダイレクトレーザ工法やコンフォーマルマスク工法を使用できるので、ＹＡＧレーザ等に比べて加工速度が速い炭酸ガスレーザを用いることができる。
【００５２】
本実施の形態の配線基板によれば、溝内導体により、シールド配線や断面積を増大させた導体を形成でき、ダイレクトレーザ工法又はコンフォーマル工法によりレーザのビーム径に制限されずに微細幅の線状の凹部を形成でき、このため、加工速度の速い炭酸ガスレーザを用いることができる。したがって、配線基板の高周波対応及び大電流対応を可能としつつ、従来よりも微細な幅の溝を配置することができ、しかも従来の転写法に比べて工数低減が可能な配線基板及びその製造方法を提供することができる。
【００５３】
図１（Ａ）及び（Ｃ）に示すように、本実施の形態の配線基板は、絶縁層上の一方及び他方に導体層が配置され、絶縁層の一方に配置された第１の導体層に線状の開口が形成され、線状の開口の下方の絶縁層に形成された溝が、絶縁層を貫通し、絶縁層上の他方に配置された第２の導体層に到るように形成されてもよい。これによれば、第１の導体層と第２の導体層との電気的な接続によって、異なる配線層同士の層間接続を形成することができる。また、これによって、第１の導体層と第２の導体層をシールド層として用いることができ、よりシールド効果を得ることができる。
【００５４】
図１（Ｂ）に示すように、本実施の形態の配線基板は、絶縁層上の一方及び他方に導体層が配置され、絶縁層の一方に配置された第１の導体層に線状の開口が形成され、線状の開口の下方の絶縁層に形成された溝が、絶縁層を貫通せず、絶縁層上の他方に配置された第２の導体層まで到らないように形成されてもよい。これによれば、溝内導体による配線パターンと、第２の導体層による配線パターンを独立して形成することができるので、配線の多層化を図ることができ、高密度化を図ることができる。
【００５５】
また、図示しないが、溝の深さは一定である必要はなく、絶縁層の途中まで形成した線状の溝の一部が絶縁層を貫通してその下の第２の導体層又はその下方の絶縁層あるいは導体層までに到達してもよい。このように、溝の深さを絶縁層の途中までとし、溝の一部を絶縁層を貫通して第２の導体層に到るように形成することで、第１の導体層と第２の導体層を部分的に電気的に接続することができ、いわゆる層間接続を形成することができる。
【００５６】
図１（Ａ）〜（Ｃ）に示すように、本実施の形態では、第１の導体層４の庇部１２の下面１２ｂの少なくとも一部が、絶縁層３から露出し、溝６の内部に配置された溝内導体１５が、第１の導体層４の庇部１２の下面１２ｂを覆うように配置されるのが好ましい。つまり、溝内導体１５をフィルドめっきやスルーホールめっきによって形成する際に、これらのめっきが、第１の導体層の庇部の下面を覆うように形成される。
【００５７】
上述したように、第１の導体層の溝の幅内に飛び出した部分（庇部）の少なくとも一部の下面は、絶縁層から露出するので、溝内導体を形成するめっきは、第１の導体層の少なくとも一部の下面において、第１の導体層との電気的な接続が形成される。これにより、溝内導体を形成するめっき層が、第１の導体層の庇部の端面や表面に形成されない場合又は薄く形成した場合であっても、接続信頼性を確保することができる。また、庇部の下面を覆うことで、第１の導体層を下面から密着・保持できるので、絶縁層表面の第１の導体層が細線（微細）であっても、絶縁層との密着強度を確保できる。また、確実に導通を形成でき、接続信頼性を向上できる。
【００５８】
絶縁層上に配置された第１の導体層の厚さが２〜１０μｍであるのが好ましい。ダイレクトレーザ工法を用いる場合、第１の導体層が薄いと線状の開口の幅が大きくなり、厚いと線状の開口の幅が小さくなる傾向があり、厚過ぎると線状の開口が形成し難くなる蛍光がある。しかし、第１の導体層の厚さがこの範囲であることにより、ビーム径が約３０μｍと比較的大きい炭酸ガスレーザを用いてダイレクトレーザ工法を用いる場合でも、第１の導体層に形成される線状の開口の幅を２０μｍ以下に狭くできるので、線状の開口の下方に形成される絶縁層の溝の幅も狭くすることができ、溝内導体で形成される配線パターンを微細化することが可能になる。
【００５９】
線状の開口の幅は、３０〜８０μｍであるのが望ましい。線状の開口の幅が３０〜８０μｍであると、ダイレクトレーザ工法やコンフォーマルマスク工法で形成することができ、出力の大きい炭酸ガスレーザを用いて加工を早く行うことができるとともに、溝内導体の幅を微細化することができるので、溝内導体による配線パターンの高密度化を図るのに好ましい。また、線状の開口を通して、下方の絶縁層に形成される溝内にめっき層を形成できるので、溝内導体を形成することができ、放熱や大電流対応が可能になる。
【００６０】
庇部の溝の幅内への飛び出し量が、２〜１０μｍであるのが好ましい。これにより、庇部の裏面側に下方空間や直下部が形成されるので、フィルドめっきを用いて溝内導体を形成するときのめっきの充填性や付きまわり性を確保することができる。また、下方の絶縁層に形成される溝内に、めっき層を埋め込んだり、溝の内壁に沿って膜状に形成できるので、立体的で断面積の大きな溝内導体を形成することができ、放熱や大電流対応が可能になる。このため、溝が細くても溝内導体の断面積が拡大でき、高密度化、大電流、放熱性向上に対応できる。
【００６１】
図１（Ａ）（Ｂ）に示すように、溝の内部に配置された溝内導体が、溝を埋め込んで配置されるのが好ましい。これにより、溝内導体の断面積が増加するので、抵抗を小さくすることができ、比較的大きな電流が必要とされる仕様の配線としても使用できる。また、放熱効果が高まるので、放熱を要する仕様の配線にも適用可能である。また、同一の配線基板内に、層間接続用のフィルドビアを有する場合、このフィルドビアを形成するためのめっき層と一括形成ができる。さらに、表層配線の表面を平滑になるので、表面配線上にさらに絶縁層を配置し、ビルドアップによる多層化を行う場合、凹凸が生じ難く平滑性を確保しやすい。
【００６２】
図１（Ｃ）に示すように、本実施の形態の配線基板においては、溝内導体が、溝の内壁に沿って膜状に形成されてもよい。これにより、溝内導体によって溝を埋め込む必要がないため、溝内導体を形成する際に、第１の導体層の表面に析出するめっき層の厚さを薄くすることができ、その結果、表面配線を微細化することで高密度化が可能になる。特に、フィルドめっきを用いて、溝内導体を溝の内壁に沿って膜状に形成する場合は、第１の導体層の表面に析出するめっき層の厚さを非常に薄くすることができ、より微細化を図ることができる。
【００６３】
絶縁層上に配置された第１の導体層が、前記溝内導体の長さ方向に対し直角方向の断面において、前記溝内導体と接合した表層配線と、前記溝内導体と独立した表層配線とを形成するようにしてもよい。これにより、溝内導体と接合した表層配線と、溝内導体と独立した表層配線によって、配線構造を多様化することができ、シールド対応、大電流対応、高密度化対応等に適した配線基板を提供できる。
【００６４】
（配線基板の製造方法）
本発明の一例である実施形態１の配線基板の製造方法の概略を図２に、詳細を図３〜図５に示す。
【００６５】
本実施の形態の配線基板の製造方法は、まず、図２の工程（１）に示すように、絶縁層上に第１の導体層が配置された導体層付き積層板に対し、レーザ加工により、前記絶縁層上の第１の導体層に線状の開口と、この線状の開口の下方の絶縁層に溝と、前記第１の導体層が前記線状の開口側の端部において前記溝の幅内に飛び出した庇部と、を形成する溝形成工程（１）を有している。
【００６６】
絶縁層上に第１の導体層が配置された導体層付き積層板は、（配線基板）の［実施形態１〜３］で述べたように、絶縁層を形成するためのプリプレグを通常１〜２０枚重ね、その両面に金属箔を配置した構成で加熱加圧して積層一体化する方法、絶縁層の表面に直接、電気めっき、無電解めっき、蒸着、スパッタリング等によって金属膜を形成する方法等によって得ることができる。前者のように、金属箔を加熱加圧して積層一体化した場合は、第１の導体層（ここでは、金属箔）と絶縁層との強い密着が得られる。
【００６７】
この導体層付き積層板に対して、第１の導体層に線状の開口と、絶縁層に溝と、溝の幅内に飛び出した庇部とを形成するためのレーザ加工方法としては、（配線基板）の［実施形態１〜３］で述べたように、ダイレクトレーザ工法、コンフォーマルマスク工法が挙げられる。
【００６８】
次に、図２の工程（２）に示すように、前記溝内に、前記絶縁層上に配置された第１の導体層と電気的に接続する溝内導体を形成する、溝内導体形成工程（２）を有している。
【００６９】
溝内導体を形成する方法としては、（配線基板）の［実施形態１〜３］で述べたように、フィルドめっきやスルーホールめっきを用いて、溝内導体を溝の内壁に沿って膜状にめっき層を形成する方法、溝内をめっき層で充填する方法、等が挙げられる。特に、フィルドめっきを用いる場合は、溝内導体を溝の内壁に沿って膜状にめっき層を形成する方法、及び溝内をめっき層で充填する方法の何れでも用いることができ、また、溝内へのめっきの付きまわり性や充填性が優れ、かつ、第１の導体層の表面に形成されるめっき層も薄く表層配線を薄く形成でき、微細回路の形成性に優れる点でより望ましい。
【００７０】
次に、図２の工程（３）に示すように、前記絶縁層上の両側に配置された第１の導体層を回路加工して表面配線を形成する回路加工工程（３）と、を有する。
【００７１】
第１の導体層を回路加工する方法としてはエッチングにより不要な個所の第１の導体層を除去するサブトラクト法やセミアディティブ法が挙げられる。
【００７２】
本実施の形態の配線基板の製造方法によれば、レーザ加工により、絶縁層上の第１の導体層に線状の開口と、この線状の開口の下方の絶縁層に溝と、第１の導体層が線状の開口側の端部において溝の幅内に飛び出した庇部と、を形成する溝形成工程（１）を有するので、絶縁層に形成された溝の上方（開口側）に、第１の導体層が飛び出した庇部が形成される。
【００７３】
この庇部によって、上述したように、溝内導体を溝の内壁に沿って膜状に形成する仕様（溝を埋め込まない仕様）及び溝を埋め込んで配置する仕様の何れの場合でも、溝内導体として形成するめっき層の付きまわり性と充填性を改善できるので、仕様に応じた溝内導体を形成することができる。このため、高周波対応のためシールド配線を形成する場合、及び大電流対応のため導体層の断面積増大を図る場合に対応できる。
【００７４】
また、めっき層の付きまわり性又は充填性を改善できることにより、溝内導体を形成するために使用するフィルドめっきやスルーホールめっきを比較的薄く形成しても、第１の導体層と溝内導体との電気的接続とを確保することができる。その結果、第１の導体層とめっき層で形成される表層配線の配線パターンを微細化することができる。
【００７５】
また、ダイレクトレーザ工法又はコンフォーマルマスク工法を用いて、第１の導体層の端部で、絶縁層が過剰に加工されるようにレーザ加工の条件を調整することにより、第１導体層がその下の絶縁層よりも飛び出した庇部を形成することができる。
【００７６】
本実施の形態の配線基板によれば、溝内導体により、シールド配線や断面積を増大させた導体を形成でき、ダイレクトレーザ工法又はコンフォーマル工法によりレーザのビーム径に制限されずに微細幅の線状の凹部を形成でき、このため、加工速度の速い炭酸ガスレーザを用いることができる。したがって、配線基板の高周波対応及び大電流対応を可能としつつ、従来よりも微細な幅の溝を配置することができ、しかも従来の転写法に比べて工数低減が可能な配線基板及びその製造方法を提供することができる。
【００７７】
溝形成工程（１）では、レーザ加工方法がダイレクトレーザ工法であり、レーザ加工位置精度が、形成される溝幅の３分の１以下になるように、スキャンエリアを小さくし、かつ、各ショットを重複させるのが好ましい。具体的には、縦５ｍｍ×横５ｍｍ〜縦１０ｍｍ×横１０ｍｍ程度が好ましい。これにより、形成される溝の直線性を確保することができる。また、隣接するレーザ加工スキャンエリア同士の少なくとも一部が重複するように設定されるのが好ましい。
【００７８】
ダイレクトレーザ工法は、一般に層間接続孔を形成するための単独の孔を形成するのに用いられている。このように、隣接するレーザ加工スキャンエリア同士の少なくとも一部を重複するように設定することにより、レーザ加工により形成される孔（開口）が連続して形成され、線状の開口を形成することができる。
【００７９】
溝形成工程（１）では、レーザ加工が、炭酸ガスレーザを用いて行われるのが好ましい。炭酸ガスレーザは、エキシマやＹＡＧレーザ等に比べて、ビーム径が大きいが、出力が大きいため、加工速度を向上できるメリットがある。本実施の形態においては、第１の導体層が線状の開口を有するので、第１の導体層がレーザ加工のマスクとなる。このため、ビーム径が大きい炭酸ガスレーザを用いた場合でも、線状の開口の幅に対応した幅の溝を絶縁層に形成することができる。なお、レーザ加工の方法としては、ダイレクトレーザ工法やコンフォーマルマスク工法を用いることができ、レーザ加工の条件を調整することにより、線状の開口の幅に対して、その下方の絶縁層に形成される溝の幅を小さくすること、同等にすること、大きくすることができる。
【実施例】
【００８０】
以下、本発明を実施例に基づいて説明するが、本発明は、本実施例に限定されない。
【００８１】
（実施例１）
まず、図３の工程（１−１）に示すように、絶縁層３の両側のそれぞれに、表層配線１０用の銅箔４（第１の導体層４）及び内層配線１用の銅箔４（第２の導体層１）（何れも厚さ９μｍ）を積層一体化した銅箔張り積層板（絶縁層厚さ０．０２ｍｍ）を準備した。
【００８２】
次に、この銅箔４の表面に、厚さ０．３〜０．５μｍの黒化処理層（図示しない。）を形成した後、図３の工程（１−２）に示すように、炭酸ガスレーザを用いたダイレクトレーザ工法により、第１の導体層４に線状の開口５を形成し、その下方の絶縁層に第２の導体層に到る線状の凹部６（溝６）を形成した。このとき、平面視における開口５及び溝６の形状は、図６（Ａ）、（Ｂ）に示すとおりである。円状の形状における中心のずれ量２４は平均５μｍ、最大１０μｍであった。なお、平面視における円状の形状の中心のずれ量２４は、線状の開口５を１０箇所観察したときの、開口５の幅における中央の位置の変化量（図６（ｂ）のずれ量２４）から求めた。具体的には、まず、線状の開口５を１０箇所観察して、開口５の幅における中央の位置の平均値（平均位置）を求めた。次に、この中央の位置の平均値（平均位置）に対する、各観察個所の開口５の幅における中央の位置の変化量の平均値及び最大値を求めた。次に、この変化量を２倍することによって、ずれ量を求めた。以下、同様である。
【００８３】
このときのレーザ加工の条件（１穴あたり加工条件）は、以下の通りである。
・パワー：３．２Ｗ
・ビーム径：１００μｍ
・照射時間：８μｓｅｃ
・スキャンエリア：縦１０ｍｍ×横１０ｍｍ＊
＊レーザ加工位置精度が、形成される溝幅（４０μｍ）の３分の１以下になる大きさとした。以下、同様である。
・ビームのピッチ：１５μｍ
・ショット数：１
【００８４】
次に、図３の工程（１−３）に示すように、塩化鉄第二鉄水溶液や過硫酸アンモニウム、硫酸−過酸化水素水混合水溶液などのエッチング液により、銅箔の黒化処理層を取り除くために、第１の導体層４である銅箔の厚さが２〜３μｍになるまでハーフエッチングした。また、このとき、溝６の底部１９となる第２の導体層１の表面も、１μｍ程度エッチングされるようにして、レーザ加工時の残渣が除去されるようにした。
【００８５】
次に、デスミア処理を行ってスルーホール壁面に付着した樹脂残渣を取り除いた。そして、銅箔４上及び溝６の内部に、パラジウムコロイド触媒であるＨＳ２０１Ｂ（日立化成株式会社製、商品名）を使用して触媒核を付与後、ＣＵＳＴ２０００（日立化成株式会社製、商品名。「ＣＵＳＴ」は登録商標。）を使用して、図４の工程（２−１）に示すように、厚さ０．５μｍの電解フィルド銅めっきの下地めっき層９となる無電解銅めっき層を形成した。
【００８６】
次に、図４の工程（２−２）に示すように、溝６の内部にめっき層７を埋め込んで溝内導体１５を形成した。溝６内をめっき層７で充填する方法としては、電解フィルドめっきを断続的に複数回（２回）に分けて行う方法を用いた。
【００８７】
まず、一段階目の電解フィルドめっきとして、第１の導体層４である銅箔４上の厚さとしては２μｍの電解フィルド銅めっき層を形成した。電解フィルド銅めっき液には、市販の直流電解めっき液ＣＵ−ＢＲＩＴＥ  ＶＦＩＶ（株式会社ＪＣＵ製、商品名）を用いた。このとき、一段目の電解フィルド銅めっきの条件は、１．０Ａ／ｄｍ２の電流密度で、約８分である。このとき、一段目の電解フィルド銅めっき層を形成した溝６の断面形状は、一段目の電解フィルドめっき層が下方空間１３を充填した状態であった（図示しない）。
【００８８】
次に、電解フィルド銅めっきの電流密度を一旦低下させるため、一度整流器の電源を切って０Ａ／ｄｍ２としたまま、１分間放置した。この間、基板は電解フィルド銅めっき液に浸漬したままであった。
【００８９】
その後、二段階目の電解フィルドめっきとして、銅箔４及び一段目の電解フィルド銅めっき層上の厚さとしては、１２μｍの電解フィルド銅めっき層（一段階目と合せて１４μｍ）により、溝穴６の充填を行った。このときの二段目の電解フィルド銅めっきの条件は、１．０Ａ／ｄｍ２の電流密度で、約５５分であった。
【００９０】
次に、図５の工程（３−１）に示すように、ドライフィルムレジストであるＳＬ−１２２９（日立化成株式会社、商品名）を使用して、厚さ２９μｍのエッチングレジスト１１を形成した。表層配線１０及び内層配線１となるべき個所以外からは、エッチングレジスト１１を取り除いた。
【００９１】
次に、図５の工程（３−２）に示すように、表層配線１０及び内層配線１以外の銅箔４及びめっき層７をエッチング除去した。その後、図５の工程（３−３）に示すように、アルカリ性剥離液や硫酸あるいは市販のレジスト剥離液を用いて、エッチングレジスト１１の剥離を行い、表層配線１０及び内層配線１を有する配線基板２３（図１（Ａ））を形成した。
【００９２】
（実施例２）
まず、図３の工程（１−１）に示すように、絶縁層３の両側のそれぞれに、表層配線１０用の銅箔４（第１の導体層４）及び内層配線１用の銅箔４（第２の導体層１）（何れも厚さ５μｍ）を積層一体化した銅箔張り積層板（絶縁層厚さ０．０２ｍｍ）を準備した。
【００９３】
次に、この銅箔４の表面に、厚さ０．３〜０．５μｍの黒化処理層（図示しない。）を形成した後、図３の工程（１−２）に示すように、炭酸ガスレーザを用いたダイレクトレーザ工法により、第１の導体層４に線状の開口５を形成し、その下方の絶縁層に第２の導体層に到る線状の凹部６（溝６）を形成した。このとき、平面視における開口５及び溝６の形状は、図６（Ａ）、（Ｂ）に示すとおりである。円状の形状における中心の位置ずれ量２４は平均５μｍ、最大１０μｍであった。
【００９４】
このときのレーザ加工の条件（１穴あたりの加工条件）は、以下のとおりである。
・パワー：３．２Ｗ
・ビーム径：１００μｍ
・照射時間：４μｓｅｃ
・スキャンエリア：縦１０ｍｍ×横１０ｍｍ
・ビームのピッチ：１５μｍ
・ショット数：１
【００９５】
上記以外は、実施例１と同様にして、配線基板２３（図１（Ａ））を作成した。
【００９６】
（実施例３）
まず、図３の工程（１−１）に示すように、絶縁層３の両側のそれぞれに、表層配線１０用の銅箔４（第１の導体層４）及び内層配線１用の銅箔４（第２の導体層１）（何れも厚さ３μｍ）を積層一体化した銅箔張り積層板（絶縁層厚さ０．０２ｍｍ）を準備した。
【００９７】
次に、この銅箔４の表面に、厚さ０．３〜０．５μｍの黒化処理層（図示しない。）を形成した後、図３の工程（１−２）に示すように、炭酸ガスレーザを用いたダイレクトレーザ工法により、第１の導体層４に線状の開口５を形成し、その下方の絶縁層に第２の導体層に到る線状の凹部６（溝６）を形成した。このとき、平面視における開口５及び溝６の形状は、図６（Ａ）、（Ｂ）に示すとおりである。円状の形状における中心の位置ずれ量２４は平均５μｍ、最大１０μｍであった。
【００９８】
このときのレーザ加工の条件（１穴あたりの加工条件）は、以下のとおりである。
・パワー：３．２Ｗ
・ビーム径：１００μｍ
・照射時間：３μｓｅｃ
・スキャンエリア：縦１０ｍｍ×横１０ｍｍ
・ビームのピッチ：１５μｍ
・ショット数：１
【００９９】
上記以外は、実施例１と同様にして、配線基板２３（図１（Ａ））を作成した。
【０１００】
（実施例４）
まず、図３の工程（１−１）に示すように、絶縁層３の両側のそれぞれに、表層配線１０用の銅箔４（第１の導体層４）及び内層配線１用の銅箔４（第２の導体層１）（何れも厚さ５μｍ）を積層一体化した銅箔張り積層板（絶縁層厚さ０．０４ｍｍ）を準備した。
【０１０１】
次に、この銅箔４の表面に、厚さ０．３〜０．５μｍの黒化処理層（図示しない。）を形成した後、炭酸ガスレーザを用いたダイレクトレーザ工法により、第１の導体層４に線状の開口５を形成し、その下方の絶縁層に第２の導体層に到る線状の凹部６（溝６）を形成した。このとき、平面視における開口５及び溝６の形状は、図６（Ａ）、（Ｂ）に示すとおりである。円状の形状における中心の位置ずれ量２４は平均５μｍ、最大１０μｍであった。
【０１０２】
このときのレーザ加工の条件（１穴あたりの加工条件）は、以下のとおりである。
・パワー：３．２Ｗ
・ビーム径：１００μｍ
・照射時間：４μｓｅｃ
・スキャンエリア：縦１０ｍｍ×横１０ｍｍ
・ビームのピッチ：１５μｍ
・ショット数：２
【０１０３】
上記以外は、実施例１と同様にして、配線基板２３（図１（Ａ））を作成した。
【０１０４】
（実施例５）
まず、図３の工程（１−１）に示すように、絶縁層３の両側のそれぞれに、表層配線１０用の銅箔４（第１の導体層４）及び内層配線１用の銅箔４（第２の導体層１）（何れも厚さ５μｍ）を積層一体化した銅箔張り積層板（絶縁層厚さ０．０６ｍｍ）を準備した。
【０１０５】
次に、この銅箔４の表面に、厚さ０．３〜０．５μｍの黒化処理層（図示しない。）を形成した後、図３の工程（１−２）に示すように、炭酸ガスレーザを用いたダイレクトレーザ工法により、第１の導体層４に線状の開口５を形成し、その下方の絶縁層に第２の導体層に到る線状の凹部６（溝６）を形成した。このとき、平面視における開口５及び溝６の形状は、図６（Ａ）、（Ｂ）に示すとおりである。円状の形状における中心の位置ずれ量２４は平均５μｍ、最大１０μｍであった。
【０１０６】
このときのレーザ加工の条件（１穴あたりの加工条件）は、以下のとおりである。
・パワー：３．２Ｗ
・ビーム径：１００μｍ
・照射時間：４μｓｅｃ
・スキャンエリア：縦１０ｍｍ×横１０ｍｍ
・ビームのピッチ：１５μｍ
・ショット数：３
【０１０７】
上記以外は、実施例１と同様にして、配線基板２３（図１（Ａ））を作成した。
【０１０８】
（比較例）
まず、図３の工程（１−１）に示すように、絶縁層３の両側のそれぞれに、表層配線１０用の銅箔４（第１の導体層４）及び内層配線１用の銅箔４（第２の導体層１）（何れも厚さ５μｍ）を積層一体化した銅箔張り積層板（絶縁層厚さ０．０２ｍｍ）を準備した。
【０１０９】
次に、表層配線１０用の銅箔４（第１の導体層４）をエッチングにより除去した後、絶縁層３が露出した側から、炭酸ガスレーザを用いて、絶縁層３に第２の導体層１に到る線状の凹部６（溝６）を形成した。このとき、平面視における開口５及び溝６の形状は、図６（Ａ）、（Ｂ）に示すとおりである。円状の形状における中心の位置ずれ量２４は平均５μｍ、最大１０μｍであった。
【０１１０】
このときのレーザ加工の条件（１穴あたりの加工条件）は、以下のとおりである。
・パワー：３．２Ｗ
・ビーム径：１００μｍ
・照射時間：４μｓｅｃ
・スキャンエリア：縦１０ｍｍ×横１０ｍｍ
・ビームのピッチ：１５μｍ
・ショット数：１
【０１１１】
上記以外は、実施例１と同様にして、配線基板２３（図７）を作成した。
【０１１２】
表１に、実施例１〜５及び比較例１の配線基板の第１の導体層の厚さ、線状の開口の幅、庇部の飛び出し幅、絶縁層の溝の幅、絶縁層の溝の深さ、絶縁層の溝のアスペクト比、溝内導体の配置、めっき層の厚さ（第１の導体上のめっき層の厚さ。但し、比較例１においては絶縁層上のめっき層の厚さ）、を纏めた結果を示す。
【０１１３】
【表１】
2019029610.tif 000003
＊（  ）内の数値は、一段目のめっき層の厚さと二段目のめっき層の厚さを表す。
【０１１４】
表１に示すように、実施例１〜５では、第１の導体層の線状の開口側の端部において、溝の幅内に飛び出した庇部が形成され、線状の開口の下方の絶縁層に形成された溝内に、めっきボイドや未析出個所を生じることなく、めっきによって溝内導体を形成することができた。このため、埋め込み回路によるシールド配線の形成や、断面積増加による大電流用への対応が可能になる。また、めっきによって溝内導体を形成可能であり、従来の転写法を用いる必要がないため、工数低減が可能である。また、実施例１〜５の溝は、比較例に比べて幅が狭く、アスペクト比が大きいものが形成され、配線の微細化によって高密度化にも対応できる。一方、比較例では、絶縁層上に第１の導体層や庇部を有しておらず、絶縁層に形成された溝内に、フィルドめっきでめっき層を埋め込んで溝内導体を形成しようとすると、めっきボイドが発生した。
【符号の説明】
【０１１５】
１．第２の導体層又は内層配線
２．内層材
３．絶縁層又はプリプレグ
４．第１の導体層又は金属箔又は銅箔
４ａ．密着部
５．（第１の導体層の）線状の開口
６．溝又は線状の凹部
７．めっき層又は電解フィルドめっき層
８．ワークパネル
９．下地めっき層
１０．表層配線
１０ａ．（溝内導体と接合した）表層配線
１０ｂ．（溝内導体と独立した）表層配線
１１．エッチングレジスト
１２．庇部又は金属箔の飛び出し
１２ａ．庇部の端面
１２ｂ．庇部の下面
１３．下方空間
１４．凹み
１５．溝内導体又は埋め込み回路
１７．直下部
１８．側壁
１９．底部又は底面
２２．金属箔張り積層板又は銅箔張り積層板
２３．配線基板
２４．（円状の形状における中心の）ずれ又はずれ量
２５．（溝の側壁の）凹凸又は凹凸量
【図１】
2019029610.tif 000004
【図２】
2019029610.tif 000005
【図３】
2019029610.tif 000006
【図４】
2019029610.tif 000007
【図５】
2019029610.tif 000008
【図６】
2019029610.tif 000009
【図７】
2019029610.tif 000010